(57)【要約】【課題】より多くの無機物が包含された非極性の化学繊維を製造し得る方法を提供する。【解決手段】無機粒子複合繊維の製造方法は、非極性の化学繊維を湿式又は乾式で叩解する叩解工程と、前記叩解工程後の前記化学繊維を含むスラリー中で無機粒子を合成する、前記化学繊維と前記無機粒子との複合繊維を生成する複合繊維生成工程と、を含む。【選択図】図２
2018188749.tif 000002
【特許請求の範囲】
【請求項１】
非極性の化学繊維を湿式又は乾式で叩解する叩解工程と、
前記叩解工程後の前記化学繊維を含むスラリー中で無機粒子を合成する、前記化学繊維と前記無機粒子との複合繊維を生成する複合繊維生成工程と、を含む、無機粒子複合繊維の製造方法。
【請求項２】
前記無機粒子複合繊維は、前記無機粒子と、ＪＩＳ  Ｐ  ８１２１：１９９５に基づくカナダ標準濾水度が１０ｍＬ以上、８３５ｍＬ以下である前記化学繊維との複合繊維である、請求項１に記載の無機粒子複合繊維の製造方法。
【請求項３】
前記叩解工程では、下記式（１）から算出されるΔＣＳＦが５ｍＬ以上となるように、前記化学繊維を叩解する、請求項１又は２に記載の無機粒子複合繊維の製造方法：
ΔＣＳＦ（ｍＬ）＝叩解工程前の非極性の化学繊維のカナダ標準濾水度−叩解工程後の非極性の化学繊維のカナダ標準濾水度・・・（１）
（前記式（１）において、前記カナダ標準濾水度は、ＪＩＳ  Ｐ  ８１２１：１９９５に基づき測定した値である）。
【請求項４】
前記化学繊維は、ポリオレフィン繊維、ポリプロピレン繊維、ポリエチレン繊維、及びポリオレフィンの構造を一部含む合成繊維から成る群より選択される１種以上の化学繊維である、請求項１〜３のいずれか１項に記載の無機粒子複合繊維の製造方法。
【請求項５】
前記無機粒子の少なくとも一部に、カルシウム、ケイ酸、マグネシウム、バリウム、アルミニウム、チタン、銅、銀、亜鉛、白金、鉄、パラジウム及びジルコニウムから成る群より選択される１種以上を含む、請求項１〜４のいずれか１項に記載の無機粒子複合繊維の製造方法。
【請求項６】
前記無機粒子複合繊維中の前記無機粒子の平均一次粒子径が５μｍ以下である、請求項１〜５のいずれか１項に記載の無機粒子複合繊維の製造方法。
【請求項７】
前記無機粒子複合繊維は、前記化学繊維の表面の１５％以上が前記無機粒子で覆われている、請求項１〜６のいずれか１項に記載の無機粒子複合繊維の製造方法。
【請求項８】
前記無機粒子複合繊維中の前記化学繊維と前記無機粒子との重量比が、５／９５〜９５／５である、請求項１〜７のいずれか１項に記載の無機粒子複合繊維の製造方法。
【請求項９】
前記複合繊維生成工程では、複数種類の原料物質を反応させて前記無機粒子を合成し、
前記叩解工程では、前記複合繊維生成工程において前記無機粒子を合成するために使用する前記複数種類の原料物質の内の一部の種類の原料物質の存在下で、前記化学繊維を叩解する、請求項１〜８のいずれか１項に記載の無機粒子複合繊維の製造方法。
【請求項１０】
無機粒子と、ＪＩＳ  Ｐ  ８１２１：１９９５に基づくカナダ標準濾水度が１０ｍＬ以上、８３５ｍＬ以下である非極性の化学繊維との無機粒子複合繊維。
【請求項１１】
前記化学繊維は、ポリオレフィン繊維、ポリプロピレン繊維、ポリエチレン繊維、及びポリオレフィンの構造を一部含む合成繊維から成る群より選択される１種以上の化学繊維である、請求項１０に記載の無機粒子複合繊維。
【請求項１２】
前記無機粒子の少なくとも一部に、カルシウム、ケイ酸、マグネシウム、バリウム、アルミニウム、チタン、銅、銀、亜鉛、白金、鉄、パラジウム及びジルコニウムから成る群より選択される１種以上を含む、請求項１０又は１１に記載の無機粒子複合繊維。
【請求項１３】
前記無機粒子複合繊維中の前記無機粒子の平均一次粒子径が５μｍ以下である、請求項１０〜１２のいずれか１項に記載の無機粒子複合繊維。
【請求項１４】
前記無機粒子複合繊維は、前記化学繊維の表面の１５％以上が前記無機粒子で覆われている、請求項１０〜１３のいずれか１項に記載の無機粒子複合繊維。
【請求項１５】
前記無機粒子複合繊維中の前記化学繊維と前記無機粒子との重量比が、５／９５〜９５／５である、請求項１０〜１４のいずれか１項に記載の無機粒子複合繊維。
【発明の詳細な説明】
【技術分野】
【０００１】
本発明は、無機粒子複合繊維の製造方法に関する。
【背景技術】
【０００２】
無機粒子を繊維に付着させることによって、繊維に所望の機能を付与する技術がある。例えば、特許文献１には、繊維を含む溶液においてキャビテーション気泡の存在下で炭酸カルシウムを合成することによって、炭酸カルシウム粒子と繊維との複合体を製造する方法が記載されている。
【先行技術文献】
【特許文献】
【０００３】
【特許文献１】特開２０１５−１９９６５５号公報（２０１５年１１月１２日公開）
【発明の概要】
【発明が解決しようとする課題】
【０００４】
より多くの無機物を繊維に付着させることができれば、より高い機能を発揮させることができるため有用である。例えば、化学繊維により多くの無機物を付着させることが必要である。そこで、本発明の一態様は、より多くの無機物が包含された非極性の化学繊維を製造し得る方法を提供することを目的とする。
【課題を解決するための手段】
【０００５】
本発明は、これに制限されるものでないが、以下の発明を包含する。
【０００６】
（１）非極性の化学繊維を湿式又は乾式で叩解する叩解工程と、前記叩解工程後の前記化学繊維を含むスラリー中で無機粒子を合成する、前記化学繊維と前記無機粒子との複合繊維を生成する複合繊維生成工程と、を含む、無機粒子複合繊維の製造方法。
【発明の効果】
【０００７】
本発明の一態様によれば、より多くの無機粒子が包含された無機粒子複合繊維を製造することができるという効果を奏する。
【図面の簡単な説明】
【０００８】
【図１】実施例１で使用したポリプロピレン繊維のレーザー顕微鏡による観察結果を示す図であり、（ａ）は叩解前のポリプロピレン繊維を倍率１００倍で観察した結果を示す図であり、（ｂ）は叩解後のポリプロピレン繊維を倍率１００倍で観察した結果を示す図である。
【図２】実施例１及び比較例１において作製した複合繊維の走査型電子顕微鏡による観察結果を示す図であり、（ａ）は比較例１の複合繊維を倍率５００倍で観察した結果を示す図であり、（ｂ）は比較例１の複合繊維を倍率３０００倍で観察した結果を示す図であり、（ｃ）は比較例１の複合繊維を倍率１００００倍で観察した結果を示す図であり、（ｄ）は実施例１の複合繊維を倍率５００倍で観察した結果を示す図であり、（ｅ）は実施例１の複合繊維を倍率３０００倍で観察した結果を示す図であり、（ｆ）は実施例１の複合繊維を倍率１００００倍で観察した結果を示す図である。
【発明を実施するための形態】
【０００９】
以下、本発明の実施の形態について、詳細に説明する。但し、本発明はこれに限定されるものではなく、記述した範囲内で種々の変形を加えた態様で実施できるものである。尚、本明細書において特記しない限り、数値範囲を表す「Ａ〜Ｂ」は、「Ａ以上、Ｂ以下」を意味する。
【００１０】
＜無機粒子複合繊維の製造方法＞
本発明の一態様に係る無機粒子複合繊維の製造方法は、非極性の化学繊維を湿式又は乾式で叩解する叩解工程と、前記叩解工程後の前記化学繊維を含むスラリー中で無機粒子を合成する、前記化学繊維と前記無機粒子との複合繊維を生成する複合繊維生成工程と、を含む。上記構成とすることにより、定着剤を添加しなくとも、無機粒子と非極性の化学繊維（以下、「非極性化学繊維」と称する。）との無機粒子複合繊維を生成することができる。従って、本発明の一態様に係る無機粒子複合繊維の製造方法によれば、非極性化学繊維に無機粒子の機能（例えば、難燃性、消臭・抗菌、放射線遮蔽性等）を効果的に付与することができる。
【００１１】
さらに、上記構成とすることにより、叩解していない非極性化学繊維を複合繊維の生成に使用した場合と比較して、より多くの無機粒子を含む無機粒子複合繊維（高灰分量の無機粒子複合繊維）を製造することができる。より多くの無機粒子が複合化されている無機粒子複合繊維は、無機粒子に起因する特徴がより大きく生じるようになるため、所望の機能がより向上した無機粒子複合繊維を製造することができる。
【００１２】
また、上記構成とすることにより、叩解していない非極性化学繊維を複合繊維の生成に使用した場合と比較して、無機粒子の複合化効率が向上するため、無機粒子複合繊維の製造における歩留りが向上する。尚、本明細書中では、「無機粒子複合繊維」を単に「複合繊維」と称する場合がある。
【００１３】
本発明の一態様に係る無機粒子複合繊維の製造方法は、種々の灰分量の無機粒子複合繊維を製造する場合に適用することができるが、従来の方法では製造することができなかった高灰分量の無機粒子複合繊維を製造する場合に特に好適に適用できる。例えば、灰分（重量％）が５重量％以上、さらには１０重量％以上の非極性化学繊維の無機粒子複合繊維を製造することができる。無機粒子複合繊維の灰分（重量％）の算出方法については、後述する実施例で詳細に説明する。
【００１４】
さらに、本発明の一態様に係る無機粒子複合繊維の製造方法は、種々の被覆率の無機粒子複合繊維を製造する場合に適用することができるが、従来の方法では製造することができなかった高被覆率の無機粒子複合繊維を製造する場合に特に好適に適用できる。例えば、被覆率（％）が１５％以上、さらには２０％以上の非極性化学繊維の無機粒子複合繊維を製造することができる。尚、被覆率（％）とは、無機粒子による繊維の被覆率（面積率）を指す。被覆率は、電子顕微鏡で無機粒子複合繊維を確認することによって算出することができる。
【００１５】
〔１．叩解工程〕
叩解工程では、非極性化学繊維を湿式又は乾式で叩解する。非極性化学繊維についての詳細は後述する。叩解工程では、パルプ繊維に対して通常行われる叩解と同等の処理を、非極性化学繊維に対して行えばよい。非極性化学繊維の叩解方法としては、例えば、公知の叩解機を用いて非極性化学繊維を機械的（力学的）に処理することが挙げられる。叩解機としては、パルプ繊維を叩解する場合に通常使用される叩解機を、非極性化学繊維を叩解する場合にも使用することができ、例えば、ナイアガラビーター、ＰＦＩミル、ディスクリファイナー、コニカルリファイナー、ボールミル、石臼型ミル、サンドグラインダーミル、インパクトミル、高圧ホモジナイザー、低圧ホモジナイザー、ダイノーミル、超音波ミル、カンダグラインダ、アトライタ、振動ミル、カッターミル、ジェットミル、離解機、家庭用ジューサーミキサー、乳鉢である。中でも、ナイアガラビーターやディスクリファイナー、コニカルリファイナーを好適に用いることができる。
【００１６】
また、叩解工程では、湿式又は乾式で叩解を行うことができる。ここで、本明細書では、前記「湿式」は、叩解工程に供する対象が非極性化学繊維のスラリーである場合を指し、前記「乾式」は、叩解工程に供する対象がスラリーではない非極性化学繊維である場合を指す。例えば、「乾式」叩解は、液体中に存在していない状態の非極性化学繊維に対して、上述の叩解機等を用いて機械的（力学的）に処理する形態を含む。「湿式」の場合、叩解工程に供されるスラリー中の液体成分としては水が挙げられるが、水以外の液体であってもよく、水と他の液体との混合液であってもよい。尚、本明細書において「スラリー」は、非極性化学繊維を含む懸濁液であればよく、その粘度、固形分濃度等は特に限定されない。
【００１７】
叩解工程における処理条件は、パルプ繊維を叩解する場合に通常適用される処理条件を非極性化学繊維を叩解する場合にも適用することができる。叩解の処理条件は、例えば、湿式の場合には、非極性化学繊維に水を加えて、スラリー中の非極性化学繊維の濃度を０．１重量％〜５０重量％として叩解処理することが好ましく、スラリー中の非極性化学繊維の濃度を０．３重量％〜４０重量％として処理することがより好ましく、０．５重量％〜３０重量％として処理することがさらに好ましい。
【００１８】
叩解は、バッチ式で行ってもよく、連続式で行ってもよい。好ましい一態様において、非極性化学繊維を含むスラリーを流動させながら連続式で叩解する。これにより、非極性化学繊維の叩解を効率よく行うことができる。
【００１９】
叩解する際は、各種助剤を添加することができる。ここで、助剤は有機物質、無機物質のいずれでもよく、複数を組み合わせて使用することもできる。有機物質の例としては、界面活性剤、柔軟剤などが挙げられる。無機物質の例としては、ガラス、アルミナ、ジルコニアなどからなるビーズもしくはボール、炭酸カルシウムや炭酸マグネシウムなどの鉱物が挙げられる。これらを添加することによって、繊維表面や繊維全体の物性の変化が促進されるので、叩解による効果をより高めることが可能である。
【００２０】
通常、パルプ繊維に対して叩解を行う場合、叩解後のパルプ繊維では、叩解前と比較して、繊維の切断、フィブリル化、濾水度の低下等の物理的な変化が生じることが知られている。しかし、本発明の方法における叩解工程は、非極性化学繊維を機械的に処理するという行為が重要であるので、この機械的な処理の結果として、叩解工程後の非極性化学繊維に前述のような物理的な変化が生じているか否かは特に問わない。つまり、叩解工程後の非極性化学繊維に、繊維形状の変化、繊維の切断、フィブリル化、濾水度の低下等の物理的な変化が生じていてもよく、表面上は顕著な変化が生じていなくてもよい。例えば、後述する実施例では、非極性のポリプロピレン繊維を叩解しているが、電子顕微鏡レベルで観察した場合に、叩解工程後には、折れ曲がったり、一部がささくれ立ったり、表面の凸凹が増加していた。このように、叩解によって非極性化学繊維の表面積が増加することにより無機粒子を複合化できる面積が増加するため好ましい。
【００２１】
本発明の一態様において、非極性化学繊維として、叩解によって水持ちが変わり得る繊維（例えば、ポリプロピレン繊維等）を選択する場合、叩解工程では、ＪＩＳ  Ｐ  ８１２１：１９９５に基づき測定したカナダ標準濾水度（Canadian Standard freeness：ＣＳＦ）が所定の数値となるように叩解すればよい。叩解によって繊維の形状変化（例えば、フィブリル化）が進むにつれて繊維の水切れ状態が低下し、濾水度は低くなる。複合繊維の合成に使用する非極性化学繊維の濾水度は特に制限されないため、叩解工程では、未叩解の非極性化学繊維の濾水度未満の濾水度となるように叩解を行えばよい。尚、本明細書において、単に「カナダ標準濾水度」又は「ＣＳＦ」と記載している場合も、ＪＩＳ  Ｐ  ８１２１：１９９５に基づき測定した値を指す。
【００２２】
好ましい一態様において、叩解工程では、非極性化学繊維を、カナダ標準濾水度（ＣＳＦ）が１０ｍＬ以上、８３５ｍＬ以下の範囲になるように叩解する。好ましい一態様において、カナダ標準濾水度が５０ｍＬ以上、８３５ｍＬ以下、より好ましくは１００ｍＬ以上、８００ｍＬ以下、とりわけ好ましくは１５０ｍＬ以上、８００ｍＬ以下となるように叩解する。カナダ標準濾水度が８３５ｍＬ以下となるように、非極性化学繊維を叩解することによって、非極性化学繊維の形状を変化させることができる。また、非極性化学繊維を叩解することによって、形状の変化のみならず、表面積を増加させることができる場合もある。カナダ標準濾水度が１０ｍＬ以上となるように非極性化学繊維を叩解することによって、得られる複合繊維の水切れが良好となるため、そのような複合繊維は取扱い性に優れる。
【００２３】
上記のＣＳＦの範囲内で、叩解前後の非極性化学繊維のＣＳＦの変化量を表すΔＣＳＦ（ｍＬ）が、所定の数値となるように叩解することが好ましい。ここで、ΔＣＳＦは、叩解工程前の非極性化学繊維のＣＳＦから叩解工程後の非極性化学繊維のＣＳＦの濾水度を減じた値として表すことができ、下記式（１）から算出される：
ΔＣＳＦ（ｍＬ）＝（叩解工程前の非極性化学繊維のＣＳＦ）−（叩解工程後の非極性化学繊維のＣＳＦ）・・・（１）
好ましい一態様において、前記叩解工程では、ΔＣＳＦが、好ましくは５ｍＬ以上、より好ましくは１０ｍＬ以上、さらに好ましくは１５ｍＬ以上となるように、非極性化学繊維を叩解することが好ましい。ΔＣＳＦが５ｍＬ以上となるように、非極性化学繊維を叩解することによって、非極性化学繊維の形状を変化させることができる。また、非極性化学繊維を叩解することによって、形状の変化のみならず、表面積を増加させることができる場合もある。
【００２４】
また、詳細は後述するが、複合繊維生成工程において、複数種類の原料物質を反応させて無機粒子を合成する場合がある。このような場合、複合繊維生成工程の前段の叩解工程では、複数種類の原料物質の内の一部の種類の原料物質の存在下で、非極性化学繊維を叩解することもできる。これにより、より多くの無機粒子を繊維に複合化することができる。これは、無機粒子を合成するために使用する原料物質の存在下で非極性化学繊維を叩解することによって、原料物質と非極性化学繊維とが物理的に接触する機会が増え、その結果、非極性化学繊維に物理的に付着した原料物質を核として無機粒子が合成されるためであると考えられる。
【００２５】
原料物質の存在下で非極性化学繊維を叩解する方法としては特に限定されないが、一つの好ましい態様として、例えば、非極性化学繊維を含むスラリー中に複数種類の原料物質の内の一部の種類の原料物質を添加し、このスラリーを叩解してもよい。
【００２６】
また、非極性化学繊維を含むスラリー中に複数種類の原料物質の内の一部の種類の原料物質を添加する場合は、前記「一部の種類の原料物質」として、アルカリ性の原料物質又は酸性の原料物質のどちらか一方を少なくとも含ませることもできる。叩解工程に供するスラリーにアルカリ性の原料物質又は酸性の原料物質のどちらか一方を添加することにより、非極性化学繊維を効率よく叩解でき、その結果、後段の複合繊維生成工程において、効率よく無機粒子と非極性化学繊維との複合繊維を得ることができる。前記「一部の種類の原料物質」として、アルカリ性の原料物質又は酸性の原料物質のいずれを添加するかについては、非極性化学繊維の種類、合成する無機粒子の種類等に応じて適切な方を選択すればよい。
【００２７】
前記「アルカリ性の原料物質」としては、例えば、硫酸バリウムを合成するために使用される水酸化バリウムである。前記「酸性の原料物質」としては、例えば、硫酸バリウムを合成するために使用される硫酸アルミニウムである。非極性化学繊維を含むスラリーにアルカリ性の原料物質又は酸性の原料物質のどちらか一方を混合後、所定時間経過後に叩解工程を行うこともできるが、混合後すぐに叩解工程を行ってもよい。
【００２８】
〔２．複合繊維生成工程〕
複合繊維生成工程は、非極性化学繊維と無機粒子との複合繊維を生成する工程である。複合繊維生成工程では、前記叩解工程後の非極性化学繊維を含むスラリー中で無機粒子を合成することによって、無機粒子複合繊維を生成する。好ましい一態様において、複合繊維生成工程では、前記叩解工程後にカナダ標準濾水度が１０ｍＬ以上、８３５ｍＬ以下となった非極性化学繊維を使用して、複合繊維を生成する。
【００２９】
（無機粒子）
複合繊維生成工程において合成される無機粒子（つまり、非極性化学繊維に複合化される無機粒子）の種類は、目的に応じて適宜選択することができる。複合繊維生成工程において無機粒子の合成を水系で行う場合があり、また、複合繊維を水系で使用することもあるため、無機粒子が水に不溶性又は難溶性であることが好ましい。
【００３０】
無機粒子とは、無機化合物の粒子を指し、例えば金属化合物が挙げられる。金属化合物とは、金属の陽イオン（例えば、Ｎａ＋、Ｃａ２＋、Ｍｇ２＋、Ａｌ３＋、Ｂａ２＋等）と陰イオン（例えば、Ｏ２−、ＯＨ−、ＣＯ３２−、ＰＯ４３−、ＳＯ４２−、ＮＯ３−、Ｓｉ２Ｏ５２−、ＳｉＯ３２−、Ｃｌ−、Ｆ−、Ｓ２−等）がイオン結合によって結合してできた、一般に無機塩と呼ばれるものをいう。無機粒子の具体例としては、例えば、金、カルシウム、ケイ酸、マグネシウム、バリウム、アルミニウム、チタン、銅、銀、亜鉛、白金、鉄、パラジウム及びジルコニウムから成る群より選択される１種以上を含む化合物が挙げられる。また、炭酸カルシウム（軽質炭酸カルシウム、重質炭酸カルシウム）、炭酸マグネシウム、炭酸バリウム、水酸化アルミニウム、水酸化カルシウム、硫酸バリウム、水酸化マグネシウム、水酸化亜鉛、リン酸カルシウム、酸化亜鉛、ステアリン酸亜鉛、二酸化チタン、ケイ酸ナトリウムと鉱酸から製造されるシリカ（ホワイトカーボン、シリカ／炭酸カルシウム複合物、シリカ／二酸化チタン複合物）、硫酸カルシウム、ゼオライト、ハイドロタルサイトが挙げられる。炭酸カルシウム−シリカ複合物としては、炭酸カルシウム及び／又は軽質炭酸カルシウム−シリカ複合物以外に、ホワイトカーボンのような非晶質シリカを併用してもよい。以上に例示した無機粒子については、繊維を含む溶液中で、互いに合成する反応を阻害しない限り、単独でも２種類以上の組み合わせで用いてもよい。
【００３１】
また、複合繊維中の無機粒子がハイドロタルサイトである場合、ハイドロタルサイトと非極性化学繊維との複合繊維の灰分中、マグネシウム及び亜鉛のうち少なくとも一つを１０重量％以上含むことがより好ましい。
【００３２】
本発明の一実施形態において、無機粒子は、炭酸カルシウム、炭酸マグネシウム、硫酸バリウム及びハイドロタルサイトからなる群より選ばれる少なくとも一種の化合物を含み得る。
【００３３】
（無機粒子の合成方法）
無機粒子の合成法は特に限定されず、公知の方法により合成することができる。また、無機粒子の合成法は、気液法及び液液法のいずれでもよい。気液法の一例としては炭酸ガス法があり、例えば、水酸化マグネシウムと炭酸ガスを反応させることで、炭酸マグネシウムを合成することができる。また、水酸化カルシウムと炭酸ガスとを反応させる炭酸ガス法により、炭酸カルシウムを合成することができる。例えば、炭酸カルシウムは、可溶性塩反応法、石灰・ソーダ法、ソーダ法により合成してもよい。また、炭酸マグネシウムはマグネシウム塩水溶液に炭酸ナトリウム又は炭酸カリウムを加える方法で合成することもできる。液液法の例としては、酸（塩酸、硫酸等）と塩基（水酸化ナトリウムや水酸化カリウム等）を中和によって反応させたり、無機塩と酸もしくは塩基を反応させたり、無機塩同士を反応させたりする方法が挙げられる。例えば、水酸化バリウムと硫酸とを反応させることで硫酸バリウムを得ることができる。水酸化バリウムと硫酸アルミニウム（硫酸バンド）とを反応させることで、硫酸バリウムだけでなく水酸化アルミニウム等のアルミニウム化合物も得ることができる。塩化アルミニウム又は硫酸アルミニウムと水酸化ナトリウムとを反応させることで、水酸化アルミニウムを得ることができる。炭酸カルシウムと硫酸アルミニウムとを反応させることでカルシウムとアルミニウムとが複合化した無機粒子を得ることができる。また、このようにして無機粒子を合成する際、反応液中に任意の金属や金属化合物を共存させることもでき、この場合はそれらの金属もしくは金属化合物が無機粒子中に効率よく取り込まれ、複合化できる。例えば、炭酸カルシウムにリン酸を添加してリン酸カルシウムを合成する際に、二酸化チタンを反応液中に共存させることで、リン酸カルシウムとチタンの複合粒子を得ることができる。
【００３４】
また、２種類以上の無機粒子を非極性化学繊維に複合化させる場合には、非極性化学繊維の存在下で１種類の無機粒子の合成反応を行なった後、当該合成反応を止めて別の種類の無機粒子の合成反応を行なってもよく、互いに反応を邪魔しなかったり、一つの反応で目的の無機粒子が複数種類合成されたりする場合には２種類以上の無機粒子を同時に合成してもよい。また、合成反応の前もしくは途中で種結晶を添加することもできる。種結晶の添加によって無機粒子の成長を促したり、所望の粒径にコントロールしやすくしたりすることができる。
【００３５】
複合繊維生成工程の反応条件（反応液の温度、反応液のｐＨ、反応液の電導度、反応時間等）は特に制限されず、無機粒子の合成反応の種類に応じて適宜設定することができる。反応液を撹拌しながら無機粒子の合成反応を行うことによって反応効率を向上させることができる。無機粒子の合成反応は、バッチ反応であっても連続反応であってもよい。
一つの好ましい態様として、複合繊維における無機粒子の平均一次粒子径を、例えば、５μｍ以下とすることができるが、平均一次粒子径が３μｍ以下の無機粒子、平均一次粒子径が１μｍ以下の無機粒子、平均一次粒子径が２００ｎｍ以下の無機粒子、平均一次粒子径が１００ｎｍ以下の無機粒子、平均一次粒子径が５０ｎｍ以下の無機粒子を用いることができる。また、無機粒子の平均一次粒子径は１０ｎｍ以上とすることも可能である。尚、平均一次粒子径は電子顕微鏡写真から算出することができる。
【００３６】
無機粒子を合成する際の条件を調整することによって、種々の大きさや形状を有する無機粒子を繊維と複合繊維化することができる。例えば、鱗片状の無機粒子が繊維に複合化している複合繊維とすることもできる。複合繊維を構成する無機粒子の形状は、電子顕微鏡による観察により確認することができる。
【００３７】
また、無機粒子は、微細な一次粒子が凝集した二次粒子の形態を取ることもあり、熟成工程によって用途に応じた二次粒子を生成させてもよく、また、粉砕によって凝集塊を細かくしてもよい。粉砕の方法としては、ボールミル、サンドグラインダーミル、インパクトミル、高圧ホモジナイザー、低圧ホモジナイザー、ダイノーミル、超音波ミル、カンダグラインダ、アトライタ、石臼型ミル、振動ミル、カッターミル、ジェットミル、離解機、叩解機、短軸押出機、２軸押出機、超音波攪拌機、家庭用ジューサーミキサー等が挙げられる。
【００３８】
（非極性化学繊維）
化学繊維（chemical fiber）は、化学的なプロセスによって製造された繊維全般を指す。具体的には、従来公知の、合成繊維、再生繊維（半合成繊維）が挙げられる。極性化学繊維は、極性を有さない化学繊維であれば特に限定されず、用途に応じて適宜選択することができる。非極性化学繊維としては、例えば、分子中に極性基（例えば、ヒドロキシル基（−ＯＨ）、カルボキシル基（−ＣＯＯＨ）、アミノ基（−ＮＨ２）、アルデヒド基、リン酸基、ウレア基、スルホ基、ニトロ基、アミド基、シアノ基、カルボニル基（−ＣＯＯ−）、エーテル基（−Ｏ−）、シラノール基等）を有していない繊維、もしくは非極性基（炭化水素等）で表面が修飾されている合成繊維（極性の合成繊維の表面がこれらの官能基で修飾されているものも含む）である。
【００３９】
非極性化学繊維の具体例としては、例えば、ポリオレフィン繊維を挙げることができる。ポリオレフィン繊維としては、例えば、ポリエチレン繊維、ポリプロピレン繊維等を挙げることができる。また、一般に「ポリオレフィン繊維」の名称で市販される繊維も好適に用いることができる。
【００４０】
好ましい一態様において、非極性化学繊維は、ポリオレフィン繊維、ポリプロピレン繊維、またはポリエチレン繊維である。これらの非極性化学繊維は（特に、ポリプロピレン繊維は）、軽量であり、且つ引張強度及び耐薬性に優れ、安価であることから、不織布の材料として好適に採用することができる。このため、例えば、高灰分量のポリプロピレン繊維の複合繊維を製造することができれば有用である。
【００４１】
以上に例示した繊維については単独でも２種類以上の組み合わせで用いてもよい。
【００４２】
また、複合化する非極性化学繊維の繊維長は特に制限されず、例えば、平均繊維長が０．１μｍ〜１５ｍｍ程度とすることができ、１μｍ〜１２ｍｍ、１００μｍ〜１０ｍｍ、５００μｍ〜８ｍｍ等としてもよい。
【００４３】
複合繊維生成工程において用いるスラリーに含まれている非極性化学繊維の量（つまり、複合繊維の合成に供される非極性化学繊維の量）は、非極性化学繊維の表面の１５％以上が無機粒子で被覆されるような量とすることが好ましい。例えば、複合繊維生成工程によって得られる無機粒子複合繊維中の非極性化学繊維と無機粒子との重量比が、５／９５〜９５／５となるような量とすることが好ましく、１０／９０〜９０／１０、２０／８０〜８０／２０、３０／７０〜７０／３０、４０／６０〜６０／４０となるような量としてもよい。
（その他の物質）
本発明の一態様において、複合繊維生成工程におけるスラリー中には非極性化学繊維、無機粒子、無機粒子の合成に使用する原料物質以外の物質が含まれていてもよい。複合繊維生成工程におけるスラリーには、必要に応じて、公知の各種助剤（例えば、キレート剤、表面処理剤、分散剤等、凝集剤、凝結剤、歩留剤、漂白剤、殺菌剤、サイズ剤など）を添加することができる。各種助剤は単独又は複数組み合わせて使用することができる。また、各種助剤をスラリーに添加するタイミングは特に制限されない。各種助剤は、無機粒子に対して、好ましくは０．００１重量％〜２０重量％、より好ましくは０．０１重量％〜１０重量％の量で添加することができる。
【００４４】
＜無機粒子複合繊維＞
本発明に係る無機粒子複合繊維の製造方法によって製造した無機粒子複合繊維も本発明の範囲に含まれる。非極性化学繊維と無機粒子との無機粒子複合繊維では、単に非極性化学繊維と無機粒子とが混在しているのではなく、水素結合等によって非極性化学繊維と無機粒子とが複合化していることにより、無機粒子が非極性化学繊維から脱落し難い。このような複合繊維は、無機粒子の歩留まりが高く、高灰分であっても粉落ちが抑制されているため、各種用途に好適に使用することができる。
【００４５】
本発明の一態様に係る無機粒子複合繊維の製造方法によって製造された無機粒子複合繊維は、従来の方法では得られなかった高灰分の非極性化学繊維の複合繊維となり得る。例えば、本発明の一態様において製造される無機粒子複合繊維は、灰分（重量％）が、５重量％以上、さらには１０重量％以上の非極性化学繊維の無機粒子複合繊維となり得る。
【００４６】
さらに、本発明の一態様に係る無機粒子複合繊維の製造方法によって製造された無機粒子複合繊維は、従来の方法では得られなかった高被覆率の非極性化学繊維の複合繊維となり得る。例えば、本発明の一態様において製造される無機粒子複合繊維は、無機粒子による繊維の被覆率（面積率）（％）が、１５％以上、さらには２０％以上の非極性化学繊維の無機粒子複合繊維となり得る。
【００４７】
さらに、本発明の一態様に係る無機粒子複合繊維の製造方法によって製造された無機粒子複合繊維は、無機粒子の複合率が向上しているため、このような無機粒子複合繊維を抄紙してシート化する場合の歩留りを向上させることができる。その結果、シートの製造速度（例えば、抄紙機のワイヤスピード）を向上させることができる。
【００４８】
一つの好ましい態様において、無機粒子複合繊維は、無機粒子と、ＪＩＳ  Ｐ  ８１２１：１９９５に基づくカナダ標準濾水度が１０ｍＬ以上、８３５ｍＬ以下である非極性の化学繊維との複合繊維である。
【００４９】
一つの好ましい態様において、無機粒子複合繊維は、ポリオレフィン繊維、ポリプロピレン繊維、ポリエチレン繊維、及びポリオレフィンの構造を一部含む合成繊維から成る群より選択される１種以上の非極性の化学繊維の無機粒子複合繊維である。前記「ポリオレフィンの構造を一部含む合成繊維」に含まれている前記「ポリオレフィン」としては、特に限定されず、例えば、ポリエチレンまたはポリプロピレンであってもよい。
【００５０】
〔用途〕
本発明に係る無機粒子複合繊維の製造方法によって製造した無機粒子複合繊維は、種々の用途に用いることができる。例えば、紙、不織布、繊維、セルロース系複合材料、フィルター材料、塗料、プラスチック、その他の樹脂、ゴム、エラストマー、セラミック、ガラス、タイヤ、建築材料（アスファルト、アスベスト、セメント、ボード、コンクリート、れんが、タイル、合板、繊維板等）、各種担体（触媒担体、医薬担体、農薬担体、微生物担体等）、吸着剤（不純物除去、消臭、除湿等）、しわ防止剤、粘土、研磨材、改質剤、補修材、断熱材、防湿材、撥水材、耐水材、遮光材、シーラント、シールド材、防虫剤、接着剤、インキ、化粧料、医用材料、ペースト材料、変色防止剤、食品添加剤、錠剤賦形剤、分散剤、保形剤、保水剤、濾過助材、精油材、油処理剤、油改質剤、電波吸収材、絶縁材、遮音材、防振材、半導体封止材、放射線遮断材、化粧品、肥料、飼料、香料、塗料・接着剤用添加剤、難燃材料、衛生用品（使い捨ておむつ、生理用ナプキン、失禁者用パッド、母乳パッド等、ウェットティシュー）等のあらゆる用途に広く使用することができる。また、前記用途における各種充填剤、コーティング剤等の物品に用いることができる。
【００５１】
本発明の一態様に係る無機粒子複合繊維の製造方法によって製造した無機粒子複合繊維を含む前記物品も本発明の範囲に含まれる。また、前記物品の製造のための前記無機粒子複合繊維の使用も本発明の範囲に含まれる。
【００５２】
〔まとめ〕本発明は、これに制限されるものでないが、以下の発明を包含する。
（１）非極性の化学繊維を湿式又は乾式で叩解する叩解工程と、前記叩解工程後の前記化学繊維を含むスラリー中で無機粒子を合成する、前記化学繊維と前記無機粒子との複合繊維を生成する複合繊維生成工程と、を含む、無機粒子複合繊維の製造方法。
（２）前記無機粒子複合繊維は、前記無機粒子と、ＪＩＳ  Ｐ  ８１２１：１９９５に基づくカナダ標準濾水度が１０ｍＬ以上、８３５ｍＬ以下である前記化学繊維との複合繊維である、（１）に記載の無機粒子複合繊維の製造方法。
（３）前記叩解工程では、下記式（１）から算出されるΔＣＳＦが５ｍＬ以上となるように、前記化学繊維を叩解する、（１）又は（２）に記載の無機粒子複合繊維の製造方法：
ΔＣＳＦ（ｍＬ）＝叩解工程前の非極性の化学繊維のカナダ標準濾水度−叩解工程後の非極性の化学繊維のカナダ標準濾水度・・・（１）
（前記式（１）において、前記カナダ標準濾水度は、ＪＩＳ  Ｐ  ８１２１：１９９５に基づき測定した値である）。
（４）前記化学繊維は、ポリオレフィン繊維、ポリプロピレン繊維、ポリエチレン繊維、及びポリオレフィンの構造を一部含む合成繊維から成る群より選択される１種以上の化学繊維である、（１）〜（３）のいずれか１つに記載の無機粒子複合繊維の製造方法。
（５）前記無機粒子の少なくとも一部に、カルシウム、ケイ酸、マグネシウム、バリウム、アルミニウム、チタン、銅、銀、亜鉛、白金、鉄、パラジウム及びジルコニウムから成る群より選択される１種以上を含む、（１）〜（４）のいずれか１つに記載の無機粒子複合繊維の製造方法。
（６）前記無機粒子複合繊維中の前記無機粒子の平均一次粒子径が５μｍ以下である、（１）〜（５）のいずれか１つに記載の無機粒子複合繊維の製造方法。
（７）前記無機粒子複合繊維は、前記化学繊維の表面の１５％以上が前記無機粒子で覆われている、（１）〜（６）のいずれか１つに記載の無機粒子複合繊維の製造方法。
（８）前記無機粒子複合繊維中の前記化学繊維と前記無機粒子との重量比が、５／９５〜９５／５である、（１）〜（７）のいずれか１つに記載の無機粒子複合繊維の製造方法。
（９）前記複合繊維生成工程では、複数種類の原料物質を反応させて前記無機粒子を合成し、前記叩解工程では、前記複合繊維生成工程において前記無機粒子を合成するために使用する前記複数種類の原料物質の内の一部の種類の原料物質の存在下で、前記化学繊維を叩解する、（１）〜（８）のいずれか１つに記載の無機粒子複合繊維の製造方法。
（１０）無機粒子と、ＪＩＳ  Ｐ  ８１２１：１９９５に基づくカナダ標準濾水度が１０ｍＬ以上、８３５ｍＬ以下である非極性の化学繊維との無機粒子複合繊維。
（１１）前記化学繊維は、ポリオレフィン繊維、ポリプロピレン繊維、ポリエチレン繊維、及びポリオレフィンの構造を一部含む合成繊維から成る群より選択される１種以上の化学繊維である、（１０）に記載の無機粒子複合繊維。
（１２）前記無機粒子の少なくとも一部に、カルシウム、ケイ酸、マグネシウム、バリウム、アルミニウム、チタン、銅、銀、亜鉛、白金、鉄、パラジウム及びジルコニウムから成る群より選択される１種以上を含む、（１０）又は（１１）に記載の無機粒子複合繊維。
（１３）前記無機粒子複合繊維中の前記無機粒子の平均一次粒子径が５μｍ以下である、（１０）〜（１２）のいずれか１つに記載の無機粒子複合繊維。
（１４）前記無機粒子複合繊維は、前記化学繊維の表面の１５％以上が前記無機粒子で覆われている、（１０）〜（１３）のいずれか１つに記載の無機粒子複合繊維。
（１５）前記無機粒子複合繊維中の前記化学繊維と前記無機粒子との重量比が、５／９５〜９５／５である、（１０）〜（１４）のいずれか１つに記載の無機粒子複合繊維。
【００５３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００５４】
以下に実施例を挙げて本発明をより具体的に説明するが、本発明はかかる実施例に限定
されるものではない。
【００５５】
〔実施例１：硫酸バリウムと非極性化学繊維との複合繊維の合成〕
非極性化学繊維として、ポリプロピレン繊維（トーア紡マテリアル製、繊維長６ｍｍ）を用いた。ポリプロピレン繊維を含むスラリー（繊維濃度：０．６重量％、固形分１２０ｇ）をナイアガラビーター（熊谷理機工業製）に供して、室温で約１０分間叩解した。
【００５６】
叩解後のポリプロピレン繊維のカナダ標準濾水度（ＣＳＦ）をＪＩＳ  Ｐ  ８１２１：１９９５に基づき測定した。その結果、叩解後のポリプロピレン繊維のＣＳＦは、７７６ｍＬであった。これに対して、未叩解のポリプロピレン繊維のＣＳＦは、８４１ｍＬであった。叩解前のＣＳＦから叩解後のＣＳＦを減じたΔＣＳＦは、６５ｍＬであった。
【００５７】
また、レーザー顕微鏡で繊維の形状を観察した結果、図１に示すように、叩解前は直線型であった繊維が（図１の（ａ））、叩解後は短く切断され、所々折れ曲がったり押しつぶされたりした形状に変化したことが確認された（図１の（ｂ））。叩解後のポリプロピレン繊維にはフィブリルは発生していなかったが、叩解後にＣＳＦが低下した一因として、叩解によって繊維の構造が軟化して保水性が上がったことが考えられた。また、レーザー顕微鏡での観察結果から、形状が直線型から折れ曲がり型に変化していたことから、繊維の形状の変化により、繊維同士の絡み合いが多くなり、濾水度が高くなったためであると考えられた。
【００５８】
叩解後のスラリー８３０ｍＬを１Ｌ容のプラスチックカップに移し、水酸化バリウム（９．２ｇ、和光純薬）を加えた後、スリーワンモーターで６００ｒｐｍの速度で撹拌しながら硫酸（和光純薬、５％水溶液）を１．２ｇ／ｍｉｎでｐＨが７になるまで滴下した（硫酸滴下前のｐＨは１２．８）。滴下終了後、そのまま３０分間撹拌を継続して実施例１の複合繊維のスラリーを得た。以上のように、実施例１では、硫酸バリウムとポリプロピレン繊維との複合繊維が合成されている。
【００５９】
〔比較例１：硫酸バリウムと非極性化学繊維との複合繊維の合成〕
ポリプロピレン繊維を叩解しなかったこと以外は、実施例１と同じ方法で、比較例１の複合繊維のスラリーを得た。
【００６０】
≪複合繊維の評価≫
得られた複合繊維をエタノールで洗浄後、走査型電子顕微鏡（ＳＥＭ）を用いて、複合繊維の表面を観察した。結果を図２に示す。（ａ）は比較例１の複合繊維を倍率５００倍で観察した結果を示す図であり、（ｂ）は比較例１の複合繊維を倍率３０００倍で観察した結果を示す図であり、（ｃ）は比較例１の複合繊維を倍率１００００倍で観察した結果を示す図であり、（ｄ）は実施例１の複合繊維を倍率５００倍で観察した結果を示す図であり、（ｅ）は実施例１の複合繊維を倍率３０００倍で観察した結果を示す図であり、（ｆ）は実施例１の複合繊維を倍率１００００倍で観察した結果を示す図である。
【００６１】
≪結果：実施例１及び比較例１≫
図２に示す通り、観察の結果、実施例１の複合繊維及び比較例１の複合繊維のどちらも、繊維の表面は無機物質によって覆われており、無機物質が繊維に自己定着している様子が観察された。繊維に定着している無機粒子の多くは不定形の粒子として観察された。また、観察の結果見積もられた無機粒子の一次粒子径は５０〜３００ｎｍであり、平均一次粒子径は、約１５０ｎｍであった。実施例１の複合繊維では、比較例１の複合繊維と比較して、叩解による繊維表面の凹凸やささくれが認められた。
【００６２】
得られた複合繊維について、無機粒子によるポリプロピレン繊維の被覆率（面積率）をＳＥＭによる観察によって測定した。その結果、実施例１の複合繊維では、被覆率は７０％であった。一方、比較例１の複合繊維では、被覆率は１０％であった。
【００６３】
得られた複合繊維について、繊維：無機粒子の重量比を測定した。重量比（灰分）は、動的濾水度試験器（ＤＤＡ、Ａｂ  Ａｋｒｉｂｉ  Ｋｅｍｉｋｏｎｓｕｌｔｅｒ社製）を用いて、複合繊維スラリー（固形分換算で０．５ｇ）を８００ｒｐｍで撹拌後、０．３ｂａｒの圧力で強制脱水することによってシート化した後、残渣をオーブンで乾燥し（１０５℃、２時間）、さらに５２５℃で有機分を燃焼させ、燃焼前後の重量から算出した。その結果、実施例１の複合繊維では、繊維：無機粒子の重量比は、９０：１０であった（灰分：１０％）。これに対して、比較例１の複合繊維では、繊維：無機粒子の重量比は、９６：４であった（灰分：４重量％）。
【００６４】
以上の結果から、叩解工程を経たポリプロピレン繊維を複合繊維の合成に使用することによって、叩解工程を経ていないポリプロピレン繊維を複合繊維の合成に使用した場合と比較して、より多くの無機粒子を付着させた複合繊維を製造し得ることが明らかになった。
【産業上の利用可能性】
【００６５】
本発明の一態様に係る無機粒子複合繊維の製造方法によれば、より多くの無機物を付着させた繊維を製造することができる。従って、本発明の一態様は、無機粒子の機能（難燃性、消臭・抗菌性、放射線遮蔽性等）を付与した繊維（特に、ポリオレフィン繊維、ポリプロピレン繊維、ポリエチレン繊維）を用いる各種分野に好適に利用することができる。
【図１】
2018188749.tif 000003
【図２】
2018188749.tif 000004